(57)【特許請求の範囲】
【請求項１】
基板上に耐摩性塗料層を備えるディスプレイ表面材であって、
該耐摩性塗料層が透明な樹脂液中に黒色の球状微粒子を分散させた塗料からなり、且つ、該耐摩性塗料層の膜厚が１〜２０μｍであり、且つ、該耐摩性塗料層中に分散した黒色の球状微粒子の一部が前記耐摩性塗料層の表面から突出していることを特徴とするディスプレイ表面材。
【請求項２】
前記球状微粒子は、合成樹脂からなることを特徴とする請求項１記載のディスプレイ表面材。
【請求項３】
前記合成樹脂からなる球状微粒子の合成樹脂には、ベンゾグアナミン・ホルムアルデヒド縮合物、ベンゾグアナミン・メラミン・ホルムアルデヒド縮合物、メラミン・ホルムアルデヒド縮合物、アクリル樹脂、ウレタン樹脂、アクリル・ウレタン樹脂、あるいはフッ素樹脂のうちのいずれかが使われていることを特徴とする請求項１又は２にいずれかに記載のディスプレイ表面材。
【請求項４】
前記球状微粒子の平均粒径が塗料層の厚みの０．１〜２倍であることを特徴とする請求項１乃至３のいずれかに記載のディスプレイ表面材。
【発明の詳細な説明】
【０００１】
【発明の属する技術分野】
コンピュータ、ワープロ等のもの代表例とする各種のディスプレイあるいはタッチパネルに好適に使用できる表面材、総称してディスプレイ表面材に関する。
【０００２】
【従来の技術】
コンピュータ、ワープロ等のディスプレイ、タッチパネルに使用するディスプレイ表面材の中には、基板としての透明なガラスやプラスチックの板あるいはフィルムの表面に、防眩処理を施されているものがある。
この防眩処理は通常、耐摩性を有する塗料にフィラーとして無機化合物系の微粒子を分散させ、この塗料を塗布し、乾燥又は硬化させることで層（塗膜）を設け、この無機化合物系の微粒子によって防眩効果を発現させている。
【０００３】
ところが、この無機化合物系の微粒子は通常、角張った不定形の無色のシリカが使用されている。そして前記塗膜の表面から、シリカがあたかも頭を出したように突出した状態になっている。この為に、防眩効果はあるが、微粒子が無色の為塗膜の表面が白っぽくなってしまい、ディスプレイに使用した場合には、画像のしまりが無くなる。
また、シリカが塗膜の表面から頭を出しており且つ角張っていることにより、指紋等の汚れを拭き取りにくくなっている。また、拭き取りに使う布の種類によっては、シリカがヤスリの働きをして布を削ってしまい、ディスプレイの表面を汚してしまうことになる。
【０００４】
【発明が解決しようとする課題】
本発明は、以上の様な状況に鑑みなされたもので、防眩効果があって、黒みを帯びており、しかも汚れを拭き取り易いディスプレイ表面材を提供すること目的とする。
【０００５】
【課題を解決するための手段】
前記課題を解決するために本発明が提供する手段とは、
まず請求項１に示すように、
基板上に耐摩性塗料層を備えるディスプレイ表面材であって、該耐摩性塗料層が透明な樹脂液中に黒色の球状微粒子を分散させた塗料からなり、且つ、該耐摩性塗料層の膜厚が１〜２０μｍであり、且つ、該耐摩性塗料層中に分散した黒色の球状微粒子の一部が前記耐摩性塗料層の表面から突出していることを特徴とするディスプレイ表面材である。
【０００６】
また、好ましくは請求項２に示すように、
請求項１のディスプレイ表面材を基本としており、前記球状微粒子に合成樹脂を用いていることを特徴とするものである。
【０００７】
また、好ましくは請求項３に示すように、
請求項１又は２のディスプレイ表面材を基本としており、前記合成樹脂からなる球状微粒子の合成樹脂は、ベンゾグアナミン・ホルムアルデヒド縮合物、ベンゾグアナミン・メラミン・ホルムアルデヒド縮合物、メラミン・ホルムアルデヒド縮合物、アクリル樹脂、ウレタン樹脂、アクリル・ウレタン樹脂、あるいはフッ素樹脂のうちのいずれかが使われていることを特徴とするものである。
【０００８】
そしてまた、好ましくは請求項４に示すように、
請求項１乃至３のディスプレイ表面材を基本としており、前記球状微粒子の平均粒径が塗料層の厚みの０．１〜２倍であることを特徴とするものである。
【０００９】
本発明においては、球状微粒子が黒色であることから、防眩効果があって、表面が黒っぽくなり、しかもコントラストを得られ、また微粒子が球形であることから、指紋等の汚れを簡単に拭き取ることが出来、かつ拭き取りに使う布がひっかかることもなく、ディスプレイ等の表面を汚してしまうことがない。
【００１０】
【発明の実施の形態】
本発明に関わる黒色の球状微粒子について、球状とは、真球か、あるいはまたは丸みを帯びたほぼ球状のものであることことを指す。
【００１１】
球状微粒子は合成樹脂からなり、合成樹脂の中でもベンゾグアナミン・ホルムアルデヒド縮合物、ベンゾグアナミン・メラミン・ホルムアルデヒド縮合物、メラミン・ホルムアルデヒド縮合物、アクリル樹脂、ウレタン樹脂、アクリル・ウレタン樹脂、あるいはフッ素樹脂のうちのいずれかを用いるのが好適である。
【００１２】
球状微粒子を分散した塗料層は、球状微粒子の頭が塗料層の表面から飛び出していることが、防眩効果から好ましい。
この為、球状微粒子の平均粒径は、塗料層の厚みの０．１〜２倍の範囲のものが好ましい。
これが１倍を越えて２倍以下の範囲では、必然的に塗膜の表面から球状微粒子の頭が飛び出すことになる。また、これが０．１〜１倍の範囲では、球状微粒子の比重がハードコート液の比重より軽ければ、球状微粒子が液の表面に浮くことになり、頭を出さすことができ、この点を考慮して材料を選ぶと良い。又、球状微粒子が空孔を有するものであれば、空孔内に空気を内在させて塗布する事ができ、表面に浮くことになる。
尚、もしこれが２倍を越えると、汚れの拭き取り性が低下する。また塗料の塗布適性が悪くなり、綺麗に塗布できない。また、これが０．１倍を下回ると防眩効果がなくなる。
【００１３】
黒色とは、合成樹脂からなる微粒子には、樹脂そのものが黒みを帯びているものものもあるが、必要なら染料や顔料で着色しておくと良い。
【００１４】
塗料は、通常の耐摩性を有したものでよく、シリコーン系、アクリル系、エポキシ系、ウレタン系熱硬化、あるいは光硬化系のものを使用する。特に制約されるものではない。
通常は、厚みは１〜２０μｍ程度である。塗工する基材及び要求される表面物性によって、上記材料を中心に材料を選ぶ。
【００１５】
ディスプレイ表面材は、透明なフィルムに黒色の球状微粒子を分散した塗料層を設けて、ディスプレイの透明なガラスやプラスチックの板に貼り付けて使うこともできる。
【００１６】
【実施例】
以下では実施例を挙げて、図面を参照しつつ本発明をより詳細に説明する。
＜実施例１＞
図１のように、基材２として偏光フィルムを使用し、この偏光フィルムの表面に、ＵＶ硬化アクリル系樹脂液に、黒色の球状微粒子４としてベンゾグアナミン・ホルムアルデヒド縮合物（平均粒径が２μｍ）を分散させた、下記の処方の塗料を、塗布してＵＶ硬化させて、膜厚５μの塗料層３を設けて、液晶ディスプレイに貼り付けて使用する為のディスプレイ表面材１を作った。
［塗料処方］
ＵＶ硬化アクリル系樹脂液・・・・・・・・・・１００重量部
ベンゾグアナミン・ホルムアルデヒド縮合物・・・・１重量部
【００１７】
＜比較例＞
比較例として、従来のディスプレイ表面材５を作製した。
図２のように、基材２として偏光フィルムを使用し、この偏光フィルムの表面に、ＵＶ硬化アクリル系樹脂液に、角張った不定形微粒子６として不定形シリカ（平均粒径が１．８μｍ、富士シリシア化学（株）製、商品名がサイリシア３５０）を分散させた、下記の処方の塗料を、塗布してＵＶ硬化させて、膜厚５μの塗料層３を設けたものである。
［塗料処方］
ＵＶ硬化アクリル系樹脂液・・・・・・・・・・１００重量部
不定形シリカ・・・・・・・・・・・・・・・・・・５重量部
【００１８】
上記の実施例のディスプレイ表面材１と比較例の従来のディスプレイ表面材５とを物性評価し、下記の表１に示す如き結果が得られた。
【００１９】
【表１】
0004006769.tif 000002
【００２０】
ここで、
ヘイズ：    ヘイズメーター（日本電色製、ＳＧシグマ９０）で測定
グロス：    ６０度反射
鉛筆硬度：  ＪＩＳ鉛筆硬度試験に準じる。  荷重５００ｇ
耐スチールウール性：スチールウール＃００００、荷重４００ｇ／ｃｍ2 で、１０往復
指紋拭き取り性：指紋を付けて、ポリエステル布で１０往復
ベンコット汚染性：ベンコットで１０往復（ベンコットが削られることによる汚れ）
電源ＯＦＦ時のディスプレイ表面：電源を切ったときのディスプレイ表面の目視評価
である。
【００２１】
このように、実施例におけるディスプレイ表面材１は、拭き取り性が良く、拭き取る為の布を痛めず、従ってディスプレイ表面を汚すことない。又液晶ワープロに貼り付けてワープロを稼働させ表面を眺めると、表面が黒みを帯びていて、見やすいものであった。
【００２２】
【発明の効果】
本発明は以上の構成であるから、下記に示す如き効果がある。
即ち、防眩効果があって、表面が黒みを帯びている。
又、表面の汚れを簡単に拭き取れる。拭き取りに使う布にひっかかることがなく、ディスプレイ等の表面を汚してしまうことがない。
その結果、本発明はコンピュータ、ワープロ等のディスプレイ、タッチパネルに使用するディスプレイ表面材として優れた実用上の効果を発揮し、防眩効果があって、黒みを帯びており、しかも汚れを拭き取り易いディスプレイ表面材を提供することが出来たといえる。
【図面の簡単な説明】
【図１】本発明の実施例１を示すディスプレイ表面材の断面図である。
【図２】本発明の比較例を示す従来のディスプレイ表面材の断面図である。
【符号の説明】
１…ディスプレイ表面材
２…基材
３…塗料層
４…球状微粒子
５…従来のディスプレイ表面材
６…不定形微粒子
【図１】
0004006769.tif 000003
【図２】
0004006769.tif 000004